(57)【特許請求の範囲】
【請求項１】
ポリテトラフルオロエチレンからなる多孔膜と、
前記多孔膜の少なくとも片面に熱ラミネートされる通気性支持材とを備え、
５．３ｃｍ／ｓの流速で空気を透過させたときの圧力損失と、粒子径０．１０μｍ以上０．１２μｍ以下のシリカ粒子を用いて測定した捕集効率とから下記式
［数１］
ＰＦ＝［-log（透過率（％）／１００）／圧力損失（Ｐａ）］×１０００
（ここで、透過率（％）＝１００−捕集効率（％）である）
に従って計算されるＰＦ値が３２を超え、
ポリテトラフルオロエチレンの分子量は６００万以上であり、前記多孔膜は充填率が８％以下であり、前記多孔膜を構成する繊維の平均繊維径は０．１μｍ以下である、
フィルタ濾材。
【請求項２】
前記通気性支持材は、両側の最も外側に熱ラミネートされている、請求項１に記載のフィルタ濾材。
【請求項３】
前記通気性支持材は熱融着性不織布からなる、請求項１または２のいずれかに記載のフィルタ濾材。
【請求項４】
前記多孔膜のＰＦ値は３５を超える、請求項１から３のいずれかに記載のフィルタ濾材。
【請求項５】
前記多孔膜の実際の単一繊維捕集効率η実際は、前記多孔膜の物性から計算される単一繊維捕集効率η計算の８０％以上である、請求項１から４のいずれかに記載のフィルタ濾材。
なお、前記η実際及びη計算は下記式７及び６から求められる。
［数７］
η実際＝-lnP/Δp/(-0.5lnα'-0.52+0.64α'+1.43(1-α')Kn)×4πμu(1-α)/df
ここで、P:実測透過率（％）/１００、ΔP:実測圧力損失（Ｐａ）
［数６］
η計算＝2.7Pe-2/3(1+0.39h-1/3Pe1/3Kn)+0.624Pe-1+1/2h[(1+R)-1-(1+R)+2(1+R)ln(1+R)+2.86(2+R)R(1+R)-1Kn]+1.24h-1/2Pe-1/2R2/3
ここで、Pe＝(3πμdpudf)/[(1-α)CcKT]
Cc＝1+2.514l/dp+0.8l/dpexp(-0.55dp/l) l＝0.065(空気分子平均自由工程)
h＝-0.5lnα'-0.52+0.64α'+1.43(1-α')Kn   α'＝α/(1+σ)
Kn＝2l/df 
R＝dp/df
μ＝1.8×10-5(空気粘度)、K＝1.38×10-23(ボルツマン定数)、T:絶対温度，dp:対象粒子径、u:測定風速、α:充填率、σ:繊維径分散
【請求項６】
濾材透過風速が１．４ｃｍ／秒の場合における粒子径が０．３μｍ以上の粒子
の捕集効率が９９．９７％以上でありかつ濾材透過風速が１．４ｃｍ／秒の場合
における圧力損失が５０Ｐａ以上５００Ｐａ以下であるエアフィルタユニットに
用いられる、請求項１から５のいずれかに記載のフィルタ濾材。
【請求項７】
濾材透過風速が１．４ｃｍ／秒の場合における粒子径が０．１μｍ以上の粒子の捕集効率が９９．９９９９％以上でありかつ濾材透過風速が１．４ｃｍ／秒の場合における圧力損失が５０Ｐａ以上５００Ｐａ以下であるエアフィルタユニットに用いられる、請求項１から６のいずれかに記載のフィルタ濾材。
【請求項８】
所定の形状に加工された請求項１から７のいずれかに記載のフィルタ濾材を含むフィルタパック。
【請求項９】
プリーツ加工された請求項１から７のいずれかに記載のフィルタ濾材と、
前記プリーツ加工されたフィルタ濾材の形状を保持するための、ポリアミドホットメルト樹脂からなるスペーサと、
を含むフィルタパック。
【請求項１０】
請求項８または９に記載のフィルタパックと、
前記フィルタパックが収納される枠体と、
を備えたエアフィルタユニット。
【請求項１１】
ポリテトラフルオロエチレンからなる多孔膜と前記多孔膜の少なくとも片面に熱ラミネートされた通気性支持材とを備え、５．３ｃｍ／ｓの流速で空気を透過させたときの圧力損失と粒子径０．１０μｍ以上０．１２μｍ以下のシリカ粒子を用いて測定した捕集効率とから下記式
［数１］
ＰＦ＝［-log（透過率（％）／１００）／圧力損失（Ｐａ）］×１０００
（ここで、透過率（％）＝１００−捕集効率（％）である）
に従って計算されるＰＦ値が３２を超え、
ポリテトラフルオロエチレンの分子量は６００万以上であり、前記多孔膜は充填率が８％以下であり、前記多孔膜を構成する繊維の平均繊維径は０．１μｍ以下であるフィルタ濾材の製造方法であって、
ポリテトラフルオロエチレンファインパウダーに、前記ポリテトラフルオロエチレンファインパウダー１ｋｇ当たり２０℃において３８０ｍｌ以上の液状潤滑剤を混合して混合体を得る第１工程と、
前記混合体を圧延し次いで前記液状潤滑剤を除去して未焼成テープを得る第２工程と、
前記未焼成テープを延伸して前記多孔膜を得る第３工程と、
前記多孔膜の少なくとも片面に通気性支持材を熱ラミネートする第４工程と、
を備えたフィルタ濾材の製造方法。
【請求項１２】
前記第１工程では、前記ポリテトラフルオロエチレンファインパウダー１Ｋｇ当たり２０℃において４０６ｍｌ以上の液状潤滑剤を混合する、請求項１１のフィルタ濾材の製造方法。
【請求項１３】
前記第３工程では、前記未焼成テープを長手方向に３倍以上２０倍以下に延伸した後幅方向に１０倍以上５０倍以下に延伸することにより、前記未焼成テープを総面積倍率で８０倍以上８００倍以下に延伸する、請求項１１または１２のフィルタ濾材の製造方法。
【請求項１４】
前記通気性支持材は熱融着性不織布からなる、請求項１１から１３のいずれかに記載のフィルタ濾材の製造方法。
【発明の詳細な説明】
【０００１】
【発明の属する技術分野】
本発明は、ポリテトラフルオロエチレンからなる多孔膜を用いたフィルタ濾材、それを用いたフィルタパック及びエアフィルタユニット並びにフィルタ濾材の製造方法に関する。
【０００２】
【従来の技術】
半導体の集積度や液晶の性能が高くなるにつれ、クリーンルームの清浄度は、近年益々高いレベルが要求され、粒子捕集効率のより高いエアフィルタユニットが求められている。
【０００３】
これまで、そのようなエアフィルタユニットに用いられる高性能エアフィルタ、特に、ＨＥＰＡ（High Efficiency Particulate Air）フィルタ、ＵＬＰＡ（Ultra low Penetration Air）フィルタ等は、ガラス繊維を湿式抄紙したフィルタ濾材を折って作られていた。
【０００４】
しかし、空調装置に係る送風動力費を更に低減するべく、エアフィルタユニットの圧力損失の低減、また、より高い清浄空間を実現するための捕集効率の向上が望まれているが、ガラス繊維からなるエアフィルタユニットでは、より高性能（同一圧力損失であれば捕集効率がより高く、同一捕集効率であれば圧力損失がより低い性能）を実現することは非常に困難になっている。
【０００５】
そこで、より高性能のエアフィルタユニットを製造するために、ガラス繊維濾材よりも高性能であるポリテトラフルオロエチレン（以下、ＰＴＦＥ）からなる多孔膜を用いたエアフィルタユニットが既に提案されており、ＰＴＦＥ多孔膜を用いることにより、ガラス繊維濾材を用いたＵＬＰＡフィルタに比べて同一捕集効率で２／３の圧力損失になることが報告されている（特開平５−２０２２１７号公報、ＷＯ９４／１６８０２号公報、ＷＯ９８／２６８６０号公報）。
【０００６】
また、ＰＴＦＥ多孔膜を用いたエアフィルタユニットは、その製造方法や加工方法により性能を更に向上させることができるが、このようなエアフィルタユニットに用いるためのより高性能なＰＴＦＥ多孔膜が既に提案されている。単体（フィルタ濾材とするための通気性支持材がラミネートされていないもの）での性能が高いＰＴＦＥ多孔膜は、特表平９−５０４７３７号公報、特開平１０−３００３１号公報、特開平１０−２８７７５９号公報及びＷＯ９８／２６８６０号公報において提案されており、これらの公報には、フィルタ濾材の性能の指標であるＰＦ（Performance Factor）値が高いＰＴＦＥ多孔膜が開示されている。また、特開平１０−２８７７５９号公報には最高ＰＦ値が３２のＰＴＦＥ多孔膜が示されている。
【０００７】
ＰＴＦＥ多孔膜のＰＦ値を高めるには、これまでＰＴＦＥ多孔膜の繊維径を小さくすればよいと考えられてきたが、最近の研究によれば、単に繊維径を小さくしてもＰＦ値の向上には限界があることがわかっている（15th ICCCS International Symposium予稿集  p454〜p463   O．Tanaka他）。この原因は、ＰＴＦＥ多孔膜の繊維径を小さくすると、確かに単一繊維捕集効率ηは１を超え大きくなるが、近傍の繊維と干渉して実際の単一繊維捕集効率ηは計算上のηに比べ小さくなってしまうためである。
【０００８】
ここで、この文献（15th ICCCS International Symposium予稿集）を参照しながら、この原因について説明する。
【０００９】
図７に、従来の濾材の繊維６１とこの繊維６１に捕集される粒子６３との関係を示すとともに、図８に、ＰＴＦＥ多孔膜を構成する繊維７１とこの繊維７１に捕集される粒子７３との関係を示す。図中、濾材を構成する繊維６１，７１の繊維径をｄfとし、この繊維から所定距離だけ離れた位置における、この繊維により捕集され得る粒子が分布する幅をｄeとする。この場合、濾材の単一繊維捕集効率ηは、
［数２］
η＝ｄe／ｄf
で表される。
【００１０】
図７に示すように、従来の濾材では、繊維径ｄfが比較的大きく、単一繊維捕集効率ηは１よりも小さくなるが、ＰＴＦＥ多孔膜は、繊維径ｄfが非常に小さいため、単一繊維捕集効率ηは１よりも大きくなる。
【００１１】
このため、図８に示すように、１本の繊維の捕集可能領域Ｓが近傍の他の繊維の捕集可能領域Ｓ'と一部が重複し（図中、Ｐで示す領域）、１本の繊維当たりの捕集効率、即ち単一繊維捕集効率ηが減少してしまう。
【００１２】
この結果、上述のように、ＰＴＦＥ多孔膜全体としての実際の単一繊維捕集効率は、理論上の単一繊維捕集効率（繊維同士の干渉により生じる捕集効率の低下を考慮しない単一繊維捕集効率）よりも小さい値となる。
【００１３】
このような理由から、濾材の繊維径を小さくしても実際の単一繊維捕集効率が期待以上に大きくならないために、ＰＦ値を高めることは困難な状況にあり、これまでＰＴＦＥ多孔膜のＰＦ値は３２が知られてはいたが、これを超えるようなＰＴＦＥ多孔膜は知られていなかった。
【００１４】
また、ＰＴＦＥ多孔膜をフィルタ濾材として使用するためには通気性支持材をラミネートすることが実質的に必要となっている。これは、取り扱い性の点からＰＴＦＥ多孔膜単体の強度を向上させるとともに、濾材を所望の形状に加工するときに受ける損傷を防ぐ必要があるからである。しかし、ＰＴＦＥ多孔膜に通気性支持材をラミネートすると、ＰＴＦＥ多孔膜が厚み方向に圧縮され、ＰＴＦＥ多孔膜の繊維間距離が縮まる結果、実際のη値がさらに小さくなり、通気性支持材をラミネートしたＰＴＦＥ多孔膜のＰＦ値は、ＰＴＦＥ多孔膜単体のＰＦ値に比べ小さくなってしまう。
【００１５】
実際に、特開平１０−３００３１号公報には、ＰＦ値が２６．６のＰＴＦＥ多孔膜に通気性支持材をラミネートをするとＰＦ値が１９．８になることが記載されている。従来において、ＰＴＦＥ多孔膜に通気性支持材をラミネートした濾材については、ＷＯ９８／２６８６０号公報ではＰＦ値２１．８のものが、15th ICCCS International Symposium予稿集ではＰＦ値２８のものが示されているが、これらを超えるものは知られていなかった。
【００１６】
【発明が解決しようとする課題】
本発明の第１の目的は、通気性支持材がＰＴＦＥ多孔膜の少なくとも片面にラミネートされたフィルタ濾材において、５．３ｃｍ／ｓの流速で空気を透過させたときの圧力損失と、粒子径０．１０μｍ以上０．１２μｍ以下のシリカ粒子を用いて測定した捕集効率とから下記式
［数１］
ＰＦ＝［-log（透過率（％）／１００）／圧力損失（Ｐａ）］×１０００
（ここで、透過率（％）＝１００−捕集効率（％）である）
に従って計算されるＰＦ値が３２を超え、
ポリテトラフルオロエチレンの分子量は６００万以上であり、前記多孔膜は充填率が８％以下であり、前記多孔膜を構成する繊維の平均繊維径は０．１μｍ以下である、圧力損失が小さくかつ捕集効率が高い、高性能のフィルタ濾材を提供することである。
【００１７】
本発明の第２の目的は、通気性支持材をＰＴＦＥ多孔膜にラミネートしたフィルタ濾材をプリーツ加工してなるフィルタパックにおいて、圧力損失が小さくかつ捕集効率が高いフィルタパックを提供することである。
【００１８】
本発明の第３の目的は、通気性支持材をＰＴＦＥ多孔膜にラミネートしたフィルタ濾材をプリーツ加工してなるフィルタパックを枠体内に収納したエアフィルタユニットにおいて、圧力損失が小さくかつ捕集効率が高いエアフィルタユニットを提供することである。
【００１９】
本発明の第４の目的は、上記のようなフィルタ濾材の効率的な製造方法を提供することである。
【００２０】
【課題を解決するための手段】
本発明のフィルタ濾材は、ＰＴＦＥからなる多孔膜と、多孔膜の少なくとも片面に熱ラミネートされる通気性支持材とを備えている。そして、好ましくは、多孔膜の実際の単一繊維捕集効率ηは、多孔膜の物性から計算される単一繊維捕集効率ηの８０％以上である。
【００２１】
前述のように、ＰＴＦＥ多孔膜は、単一繊維捕集効率ηが１よりも大きいため、近傍の繊維との干渉により、実際の単一繊維捕集効率が理論上の単一繊維捕集効率より小さくなっている。
【００２２】
しかし、後述するように、本発明者らによる鋭意研究の結果、例えばＰＴＦＥファインパウダーに対し所定の割合以上の液状潤滑剤を混合したものからＰＴＦＥ多孔膜を作製することにより、従来のＰＴＦＥ多孔膜に比べ充填率が小さく繊維間距離の大きいＰＴＦＥ多孔膜が得られ近傍の繊維の干渉が小さくなることが見出された。即ち、このような製造方法により、好ましくは実際の単一繊維捕集効率が計算上の単一繊維捕集効率の８０％以上に抑えられたＰＴＦＥ多孔膜が得られることが明らかとなった。
【００２３】
そこで、ここでは、このようなＰＴＦＥ多孔膜をフィルタ濾材として用いることで、従来のＰＴＦＥ多孔膜に比べ、好ましくは、単一繊維捕集効率の減衰の程度が抑えられた高性能のフィルタ濾材を得ることとしている。
【００２４】
なお、本発明において、多孔膜の物性とは、後述の［数６]でのＰＴＦＥ多孔膜に関する諸値をいう。
【００２５】
請求項１に記載のフィルタ濾材は、ＰＴＦＥからなる多孔膜と、多孔膜の少なくとも片面に熱ラミネートされる通気性支持材とを備えている。そして、このフィルタ濾材は、５．３ｃｍ／ｓの流速で空気を透過させたときの圧力損失と、粒子径０．１０μｍ以上０．１２μｍ以下のシリカ粒子を用いて測定した捕集効率とから下記式
［数１］
ＰＦ＝［-log（透過率（％）／１００）／圧力損失（Ｐａ）］×１０００
（ここで、透過率（％）＝１００−捕集効率（％）である）
に従って計算されるＰＦ値が３２を超え、
ポリテトラフルオロエチレンの分子量は６００万以上であり、前記多孔膜は充填率が８％以下であり、前記多孔膜を構成する繊維の平均繊維径は０．１μｍ以下であるものである。
【００２６】
前述のように、従来のフィルタ濾材として、ＰＦ値が２８のものが知られていたが、これを超えるＰＦ値を有するものは知られていなかった。
【００２７】
しかし、本発明者らの研究により、例えばＰＴＦＥファインパウダーに所定の割合以上の液状潤滑剤を加えてＰＴＦＥ多孔膜を作製することにより、充填率が小さく空孔率の大きいＰＴＦＥ多孔膜が得られることが見出された。
【００２８】
このようなＰＴＦＥ多孔膜は、従来のＰＴＦＥ多孔膜に比べ圧力損失が低減されるとともに、繊維の捕集機能が膜の表層部分のみでなく内側の繊維によっても有効に発揮されるために捕集効率が大幅に向上されている。したがって、このＰＴＦＥ多孔膜は、従来のＰＴＦＥ多孔膜に比べＰＦ値が大幅に向上している。
【００２９】
そこで、ここでは、このようなＰＴＦＥ多孔膜をフィルタ濾材として用いることで、ＰＦ値が飛躍的に向上した高性能のフィルタ濾材を得ることとしている。
【００３０】
請求項１に記載のフィルタ濾材では、ＰＴＦＥの分子量は６００万以上である。
【００３１】
ＰＴＦＥの分子量に関しては、ＰＦ値の向上の観点からは特に制限されないが、分子量が低くなると延伸性が悪くなり、延伸時における多孔膜の破断や、作製したＰＴＦＥ多孔膜に大きくむらが入る等、商業的にフィルタとして使用するのが困難となるため、分子量６００万以上のＰＴＦＥを使用することが好ましい。
【００３２】
また、請求項１に記載のフィルタ濾材では、多孔膜は充填率が８％以下である。
【００３３】
ＰＴＦＥ多孔膜は、前述のように、充填率が大きいと、繊維間距離が小さくなり、近傍の範囲にある繊維同士が干渉し、フィルタ濾材の単一繊維捕集効率は理論上の単一捕集効率より小さくなってしまう。
【００３４】
しかし、本発明者らの研究により、前述のような方法によりＰＴＦＥ多孔膜を作製した場合は、充填率が小さく、この結果、繊維間距離が大きいものが得られることが見出された。
【００３５】
そこで、このフィルタ濾材では、充填率が所定の値より低いもの、ここでは、充填率が８％以下であるものを対象としている。
【００３６】
さらに、請求項１に記載のフィルタ濾材では、多孔膜を構成する繊維の平均繊維径は０．１μｍ以下である。
【００３７】
ＰＴＦＥ多孔膜は、従来のガラス濾材等に比べ繊維径が小さいため、前述のように、ＰＦ値が高くなる一方で、充填率が大きいことによる単一繊維捕集効率の低下等の影響を受けやすい性質を有している。そして、このような性質は、ＰＦ値の高いものほど顕著に現れる。
【００３８】
そこで、ここでは、繊維径が所定の値より小さいＰＴＦＥ多孔膜のものを対象とし、このようなＰＴＦＥ多孔膜を用いたフィルタ濾材においてＰＦ値の高いものを得ることとしている。
【００３９】
請求項２に記載のフィルタ濾材は、請求項１のフィルタ濾材において、通気性支持材は、両側の最も外側に熱ラミネートされている。
【００４０】
通気性支持材は、前述のように、ＰＴＦＥ多孔膜の形態を安定させ取り扱い性を向上させるために用いられるが、ＰＴＦＥ多孔膜を構成する繊維が後述のフィルタパック及びエアフィルタユニットの製造過程でダメージを受けるのを抑える観点からは、ＰＴＦＥ多孔膜がフィルタ濾材の外部に露出した状態のものは好ましくない。
【００４１】
そこで、このフィルタ濾材では、フィルタ濾材の両側の最外層部分に通気性支持材をラミネートし、多孔膜が受けるダメージを抑えることとしている。
【００４２】
このフィルタ濾材によれば、例えば、複数のＰＴＦＥ多孔膜が積層されてなる複層構造のフィルタ濾材においても、最外層部分に通気性支持材がラミネートされているため、ＰＴＦＥ多孔膜が受けるダメージを有効に抑えることができる。
【００４３】
請求項３に記載のフィルタ濾材は、請求項１または２のいずれかのフィルタ濾材において、通気性支持材は熱融着性不織布からなる。
【００４４】
このフィルタ濾材では、通気性支持材は、ＰＴＦＥ多孔膜との熱ラミネート時に、一部がＰＴＦＥ多孔膜に熱融着されるが、このような通気性支持材としては、フィルタ濾材の圧力損失に影響を与えないもの、例えばＰＴＦＥ多孔膜の圧力損失よりかなり低い圧力損失のものであれば、従来のＰＴＦＥ多孔膜を補強する目的で使用される公知のものを使用してもよい。
【００４５】
通気性支持材は、好ましくは、少なくとも表面に熱融着性を有する不織布であり、更に好ましくは、芯鞘構造繊維（例えば、芯がポリエステルで鞘がポリエチレン、芯が高融点ポリエステルで鞘が低融点ポリエステルである繊維）からなる不織布である。
【００４６】
請求項４に記載のフィルタ濾材は、請求項１から３のいずれかのフィルタ濾材において、多孔膜のＰＦ値は３５を超える。
【００４７】
ＰＴＦＥ多孔膜は、前述のように、通気性支持材に熱ラミネートされてフィルタ濾材に加工される際にＰＦ値の低下を伴うが、ここでは、フィルタ濾材のＰＦ値よりも高いＰＦ値を有するＰＴＦＥ多孔膜を用いることにより、ＰＦ値が３２を超えるフィルタ濾材を得ることとしている。
【００４８】
請求項５に記載のフィルタ濾材は、請求項１から４のいずれかのフィルタ濾材において、多孔膜の実際の単一繊維捕集効率η実際は、多孔膜の物性から計算される単一繊維捕集効率η計算の８０％以上である。
【００４９】
なお、前記η実際及びη計算は下記式７及び６から求められる。
［数７］
η実際＝-lnP/Δp/(-0.5lnα'-0.52+0.64α'+1.43(1-α')Kn)×4πμu(1-α)/df
ここで、P:実測透過率（％）/１００、ΔP:実測圧力損失（Ｐａ）
［数６］
η計算＝2.7Pe-2/3(1+0.39h-1/3Pe1/3Kn)+0.624Pe-1+1/2h[(1+R)-1-(1+R)+2(1+R)ln(1+R)+2.86(2+R)R(1+R)-1Kn]+1.24h-1/2Pe-1/2R2/3
ここで、Pe＝(3πμdpudf)/[(1-α)CcKT]
Cc＝1+2.514l/dp+0.8l/dpexp(-0.55dp/l) l＝0.065(空気分子平均自由工程)
h＝-0.5lnα'-0.52+0.64α'+1.43(1-α')Kn   α'＝α/(1+σ)
Kn＝2l/df 
R＝dp/df
μ＝1.8×10-5(空気粘度)、K＝1.38×10-23(ボルツマン定数)、T:絶対温度，dp:対象粒子径、u:測定風速、α:充填率、σ:繊維径分散
前述のように、従来のＰＴＦＥ多孔膜は、単一繊維捕集効率が１よりも大きく、実際の単一繊維捕集効率が計算上の単一繊維捕集効率より小さくなるが、本発明者らの研究により、単一繊維捕集効率の減衰の程度が抑えられたフィルタ濾材を得られることが見出された。
【００５０】
そこで、ここでは、このようなＰＴＦＥ多孔膜を用いてＰＦ値の高いフィルタ濾材を得ることとしている。
【００５１】
請求項６に記載のフィルタ濾材は、請求項１から５のいずれかのフィルタ濾材において、フィルタ濾材は、濾材透過風速が１．４ｃｍ／秒の場合における粒子径が０．３μｍ以上の粒子の捕集効率が９９．９７％以上でありかつ濾材透過風速が１．４ｃｍ／秒の場合における圧力損失が５０Ｐａ以上５００Ｐａ以下であるエアフィルタユニットに用いられる。
【００５２】
このような性能を有するエアフィルタユニットは、一般に、ＨＥＰＡフィルタとしての規格を有し、高い清浄度が要求される空間での使用に適したエアフィルタユニットとして近年そのニーズが高まっている。そして、上述の高性能のＰＴＦＥ多孔膜を用いたフィルタ濾材は、このようなＨＥＰＡフィルタを得るのに適した性能を有している。
【００５３】
そこで、ここでは、このようなＰＴＦＥ多孔膜を用いて、ＨＥＰＡフィルタとして使用可能なフィルタ濾材を得ることとしている。
【００５４】
請求項７に記載のフィルタ濾材は、請求項１から６のいずれかのフィルタ濾材において、フィルタ濾材は、濾材透過風速が１．４ｃｍ／秒の場合における粒子径が０．１μｍ以上の粒子の捕集効率が９９．９９９９％以上でありかつ濾材透過風速が１．４ｃｍ／秒の場合における圧力損失が５０Ｐａ以上５００Ｐａ以下であるエアフィルタユニットに用いられる。
【００５５】
このような性質を有するエアフィルタユニットは、一般に、ＵＬＰＡフィルタとしての規格を有し、ＨＥＰＡフィルタよりさらに高い清浄度が要求される空間での使用に適している。そして、上述の高性能のＰＴＦＥ多孔膜を用いたフィルタ濾材は、このようなＵＬＰＡフィルタを得るのに適した性能を有している。
【００５６】
そこで、ここでは、このようなＰＴＦＥ多孔膜を用いて、ＵＬＰＡフィルタとして使用可能なフィルタ濾材を得ることとしている。
【００５７】
請求項８に記載のフィルタパックは、所定の形状に加工された請求項１から７のいずれかに記載のフィルタ濾材を含む。
【００５８】
フィルタ濾材は、エアフィルタユニットに用いるために、波型形状等の所定の形状に加工されるが、ここでは、上述の高性能のフィルタ濾材を用いているため、高性能のフィルタパックが得られる。
【００５９】
請求項９に記載のフィルタパックは、フィルタ濾材と、スペーサとを含んでいる。フィルタ濾材は、プリーツ加工された請求項１から７のいずれかに記載のものである。スペーサは、プリーツ加工されたフィルタ濾材の形状を保持するための、ポリアミドホットメルト樹脂からなるものである。
【００６０】
フィルタ濾材は、エアフィルタユニットに用いるために、通常、プリーツ加工されるとともにプリーツ間隔を保持するためのスペーサが設けられるが、上述の高性能のフィルタ濾材を用いているため、ここでも、高性能のフィルタパックが得られる。なお、プリーツ加工とは、後述するように、フィルタ濾材を交互に折り返して波型（または襞状）の形状に形成することをいう。
【００６１】
請求項１０に記載のエアフィルタユニットは、請求項８または９に記載のフィルタパックと、フィルタパックが収納される枠体とを備えている。
【００６２】
フィルタパックは、所定の枠体内に収納されてエアフィルタユニットに加工されるが、上述の高性能のフィルタパックを用いているため、高性能のエアフィルタユニットが得られる。
【００６３】
請求項１１に記載のフィルタ濾材の製造方法は、ＰＴＦＥからなる多孔膜と多孔膜の少なくとも片面に熱ラミネートされた通気性支持材とを備え、５．３ｃｍ／ｓの流速で空気を透過させたときの圧力損失と粒子径０．１０μｍ以上０．１２μｍ以下のシリカ粒子を用いて測定した捕集効率とから下記式
［数１］
ＰＦ＝［-log（透過率（％）／１００）／圧力損失（Ｐａ）］×１０００
（ここで、透過率（％）＝１００−捕集効率（％）である）
に従って計算されるＰＦ値が３２を超え、
ポリテトラフルオロエチレンの分子量は６００万以上であり、前記多孔膜は充填率が８％以下であり、前記多孔膜を構成する繊維の平均繊維径は０．１μｍ以下であるフィルタ濾材の製造方法である。
【００６４】
この製造方法は、第１工程と、第２工程と、第３工程と、第４工程とを備えている。第１工程では、ＰＴＦＥファインパウダーに、ＰＴＦＥファインパウダー１ｋｇ当たり２０℃において３８０ｍｌ以上の液状潤滑剤を混合して混合体を得る。なお、本発明において、液状潤滑剤の量は２０℃での値である。第２工程では、混合体を圧延し次いで液状潤滑剤を除去して未焼成テープを得る。第３工程では、未焼成テープを延伸して多孔膜を得る。第４工程では、多孔膜の少なくとも両側に通気性支持材を熱ラミネートする。
【００６５】
前述のように、本発明者らの最近の研究により、ＰＴＦＥ多孔膜においてＰＦ値の高いものを得るには、単に多孔膜の繊維径を小さくしても、その向上の程度に限界があることが明らかにされた。
【００６６】
そして、本発明者らの鋭意研究の結果、分子量が６００万以上のＰＴＦＥファインパウダーに対し、液状潤滑剤をＰＴＦＥファインパウダー１ｋｇ当たり２０℃において３８０ｍｌ以上加えてペースト押出した後、圧延を行ったＰＴＦＥシートから液状潤滑剤を乾燥して得られるＰＴＦＥ未焼成シートを、さらに長手方向に延伸し、その後幅方向に延伸することを特徴とする方法でＰＴＦＥ多孔膜を得ることにより、従来では得られなかった高いＰＦ値をもつＰＴＦＥ多孔膜を得ることができることが見出された。
【００６７】
ＰＴＦＥ多孔膜の作製には、ＰＴＦＥ多孔膜の非溶融加工性を保持するためにＰＴＦＥファインパウダーに対し液状潤滑剤が混合されるが、この液状潤滑剤の量に関しては、これまでの本発明者らによる検討の結果、液状潤滑剤の混合量を多くしていくと、他の条件が従来と同一の作製条件によりＰＴＦＥ多孔膜を作製した場合、多孔膜の圧力損失が低下していくことが明らかにされた。そして、この原因について更に検討された結果、次のようなことが判明した。即ち、液状潤滑剤の混合量を多くすると、ペースト押出及び圧延時にＰＴＦＥファインパウダーにかかる応力が緩和され、ＰＴＦＥファインパウダーからの繊維発生点が減少する。その結果、未焼成テープを延伸すると、液状潤滑剤の混合量が多いものは、繊維の発生量が少なくなり多孔膜の空孔率が向上する、即ち、多孔膜の充填率が低下する。このために圧力損失が低下することが判明した。同時に、ＰＴＦＥ多孔膜のＰＦ値も向上することが判明した。そして更に、本発明の製造方法によれば、ＰＴＦＥ多孔膜に通気性支持材を熱ラミネートした後においても、ＰＦ値が３２を超えるフィルタ濾材を得ることができることが明らかとなった。
【００６８】
本発明の製造方法により得られるフィルタ濾材のＰＦ値が向上される理由については、次の通りである。単一繊維捕集理論によれば、一般に、充填率が大きくなると、さえぎりメカニズムによる粒子の捕集効率が向上して多孔膜自体のＰＦ値が向上するが、実測した場合は、逆に充填率が小さい方がＰＦ値が高くなる。この理由は、15th ICCCS International Symposium予稿集によると、充填率が大きくなると繊維間距離が小さくなるために、ＰＴＦＥ多孔膜のように繊維径が小さく単一繊維捕集効率ηが１を超えるものでは、近傍繊維の干渉が発生して実際の単一繊維捕集効率が繊維自体が持つ単一繊維捕集効率ηに比べ小さくなってしまうからである。逆に充填率が小さく繊維間距離が大きいと、近傍繊維の干渉領域が少なくなり、繊維自体が持つ単一繊維捕集効率ηがそのまま発揮されるようになるからである。
【００６９】
このように、本発明のＰＴＦＥ多孔膜は、実際の単一繊維捕集効率ηの減衰を抑えて、従来知られていたＰＦ値が３２を超え、さらには、後述するようにＰＦ値が３５を超えるものである。
【００７０】
また、上述のように、ＰＴＦＥ多孔膜に通気性支持材を熱ラミネートする際に、通常行われるような少なくとも１つのロールが加熱された２つのロール間にＰＴＦＥ多孔膜及び通気性支持材を通す方法では、厚み方向の圧縮が加わり、単一繊維捕集効率ηのロスが大きくなり、濾材としてのＰＦ値が低下してしまう。
【００７１】
そこで、本発明では、高いＰＦ値を持つＰＴＦＥ多孔膜のＰＦ値を低下させないように、特開平６−２１８８９９号公報に示されるような、加圧することなく自重のみでＰＴＦＥ多孔膜と通気性支持材とを重ねてラミネートする方法や、巻取テンションを弱める方法等、できるだけＰＴＦＥ多孔膜の厚み方向に圧縮させないように熱ラミネートを行って高いＰＦ値を持つフィルタ濾材を得ることとしている。
【００７２】
請求項１２に記載のフィルタ濾材の製造方法は、請求項１１の製造方法において、第１工程では、ＰＴＦＥファインパウダー１Ｋｇ当たり２０℃において４０６ｍｌ以上の液状潤滑剤を混合する。
【００７３】
前述のように、本発明者らの研究により、液状潤滑剤の量については、ＰＴＦＥファインパウダーの単位重量あたりの混合量を多くすることにより充填率が低く抑えられたＰＴＦＥ多孔膜を得ることができることが見出されたが、この場合の液状潤滑剤の量は、ＰＴＦＥファインパウダー１Ｋｇ当たり２０℃において４０６ｍｌ以上であることがより好ましいことが判明した。
【００７４】
そこで、この製造方法では、ＰＴＦＥファインパウダーに対する液状潤滑剤の混合量をかかる値にすることで、より充填率が抑えられ、より高いＰＦ値を有するフィルタ濾材を得ることとしている。
【００７５】
請求項１３に記載のフィルタ濾材の製造方法は、請求項１１または１２の製造方法において、第３工程では、未焼成テープを長手方向に３倍以上２０倍以下に延伸した後幅方向に１０倍以上５０倍以下に延伸することにより、未焼成テープを総面積倍率で８０倍以上８００倍以下に延伸する。
【００７６】
この製造方法では、未焼成のＰＴＦＥテープを延伸する際に、かかる延伸倍率で延伸を行うことにより、高性能のＰＴＦＥ多孔膜を備えたフィルタ濾材を得ることとしている。
【００７７】
請求項１４に記載のフィルタ濾材の製造方法は、請求項１１から１３のいずれかの製造方法において、通気性支持材は熱融着性不織布からなる。
【００７８】
この製造方法では、特に、通気性支持材として熱融着生不織布を用いてフィルタ濾材を得る場合において、高性能のフィルタ濾材を得ることとしている。
【００７９】
【発明の実施の形態】
［フィルタ濾材］
図１に、本発明の一実施形態が採用されたフィルタ濾材１を示す。
【００８０】
このフィルタ濾材１は、ＰＴＦＥからなる多孔膜３と、ＰＴＦＥ多孔膜の両面に熱ラミネートされる通気性支持材５とを備えている。
【００８１】
ＰＴＦＥ多孔膜３の原料として用いられるＰＴＦＥの分子量は６００万以上である。ＰＴＦＥ多孔膜３は、後述するフィルタ濾材の製造方法により得られ、実測による単一繊維捕集効率η（後述の[数７]により算出されるもの）は、計算上の単一繊維捕集効率η（後述の[数６]により算出されるもの）の８０％以上である。
【００８２】
ＰＴＦＥ多孔膜は充填率が８％以下であり、ＰＴＦＥ多孔膜３を構成する繊維の平均繊維径は０．１μｍ以下である。また、ＰＴＦＥ多孔膜３の膜厚は、５０μｍ以下であり、好ましくは１〜３０μｍである。
【００８３】
このように構成されたＰＴＦＥ多孔膜３のＰＦ値は３５を超えるものである。また、ＰＴＦＥ多孔膜３は、単枚に限らず、複数枚重ねてなるもの、或いは複数枚の多孔膜３と複数の通気性支持材５とが交互に積層されたもの等、複層構造のものであってもよい。
【００８４】
さらに、ＰＴＦＥ多孔膜３は、例えばホモＰＴＦＥ多孔膜と変性ＰＴＦＥ多孔膜とからなる複層構造のように、異種のＰＴＦＥ多孔膜を組み合わせてなる複層構造を有するものであってもよい。
【００８５】
通気性支持材５は、熱融着性を有する不織布からる。通気性支持材３は、本実施形態ではＰＴＦＥ多孔膜３の両面に積層されているが、片面のみに積層されてもよい。また、通気性支持材５は、ＰＴＦＥ多孔膜３が複層構造のものである場合は、熱ラミネート時の多孔膜の繊維の損傷等を防ぐために、このような複層構造体の最外層部分に積層されることが好ましい。
【００８６】
このように構成されたフィルタ濾材１は、５．３ｃｍ／ｓの流速で空気を透過させたときの圧力損失と、粒子径０．１０〜０．１２μｍのシリカ粒子を用いて測定した捕集効率とから下記式
［数１］
ＰＦ＝［-log（透過率（％）／１００）／圧力損失（Ｐａ）］×１０００
（ここで、透過率（％）＝１００−捕集効率（％）である）
に従って計算されるＰＦ値が３２を超えるものである。
【００８７】
また、このフィルタ濾材１は、ＨＥＰＡフィルタ（濾材透過風速が１．４ｃｍ／秒の場合における粒子径が０．３μｍ以上の粒子の捕集効率が９９．９７％以上でありかつ濾材透過風速が１．４ｃｍ／秒の場合における圧力損失が５０〜５００Ｐａであるエアフィルタユニット）、ＵＬＰＡフィルタ（濾材透過風速が１．４ｃｍ／秒の場合における粒子径が０．１μｍ以上の粒子の捕集効率が９９．９９９９％以上でありかつ濾材透過風速が１．４ｃｍ／秒の場合における圧力損失が５０〜５００Ｐａであるエアフィルタユニット）等の高性能エアフィルタユニットに用いることができる。
【００８８】
［エアフィルタユニット］
図２に、本発明の一実施形態が採用されたエアフィルタユニット１１を示す。
【００８９】
このエアフィルタユニット１１は、フィルタパック１３と、フィルタパック１３が収納される枠体１５とを備えている。
【００９０】
フィルタパック１３は、図３に示すように、フィルタ濾材１と、スペーサ１７とから構成される。
【００９１】
フィルタ濾材１は、上述のものが用いられ、交互に折り返して波型形状に加工（プリーツ加工）されている。
【００９２】
スペーサ１７は、プリーツ加工されたフィルタ濾材１の波型形状を保持するためのものであり、ポリアミド等のホットメルト樹脂接着剤からなる。
【００９３】
枠体１５は、４本のアルミニウム製フレームを組み立てることにより得られ、内側にフィルタパック１３が保持される。
【００９４】
［フィルタ濾材の製造方法］
このフィルタ濾材の製造方法は、上述のフィルタ濾材１を製造するための方法であって、混合工程と、未焼成テープ作製工程と、延伸工程と、熱ラミネート工程とを備えている。
【００９５】
混合工程では、ＰＴＦＥファインパウダーに、ＰＴＦＥファインパウダー１ｋｇ当たり２０℃において３８０ｍｌ以上の液状潤滑剤を混合して、ＰＴＦＥファイルパウダーと液状潤滑剤との混合体を得る。この液状潤滑剤の混合量は、好ましくは、ＰＴＦＥファインパウダー１Ｋｇ当たり２０℃において４０６ｍｌ以上である。
【００９６】
未焼成テープ作製工程では、混合工程で得られた混合体をテープ状に圧延し次いで液状潤滑剤を除去して未焼成ＰＴＦＥテープを得る。
【００９７】
延伸工程では、この未焼成テープを延伸することによりＰＴＦＥ多孔膜３を得る。延伸工程では、未焼成テープを長手方向に３〜２０倍に延伸した後、幅方向に１０〜５０倍に延伸することにより、総面積倍率で８０〜８００倍に延伸する。
【００９８】
熱ラミネート工程では、ＰＴＦＥ多孔膜３の両側に、上述の通気性支持材５を熱ラミネートする。なお、通気性支持材５は、上述のように、ＰＴＦＥ多孔膜３の片面にのみ積層されてもよいが、上述のような複層構造体である場合は最外層部分に積層されるのが好ましい。
【００９９】
【実施例】
以下、実施例を示し、本発明を具体的に説明する。
［ＰＴＦＥフィルタ濾材の製造］
＜実施例１＞
まず、数平均分子量６５０万のＰＴＦＥファインパウダー（ダイキン工業株式会社製「ポリフロンファインパウダーＦ１０４Ｕ」）１ｋｇ当たりに、押出液状潤滑剤としての炭化水素油（エッソ石油株式会社製「アイソパー」）を２０℃において４０６ｍｌ加えて混合した。
【０１００】
次に、この混合物をペースト押出により丸棒状に成形した。そして、この丸棒状成形体を７０℃に加熱したカレンダーロールによりフィルム状に成形し、ＰＴＦＥフィルムを得た。このフィルムを２５０℃の熱風乾燥炉に通して押出助剤を蒸発除去し、平均厚み２００μｍ、平均幅１５０ｍｍの未焼成フィルムを得た。
【０１０１】
次に、この未焼成ＰＴＦＥフィルムを、図４に示す装置を用いて長手方向に延伸倍率５倍で延伸した。未焼成フィルムはロール２１にセットし、延伸したフィルムは巻き取りロール２２に巻き取った。また、延伸温度は２５０℃で行った。なお、図４において、２３〜２５はロール、２６，２７はヒートロール、２８〜３２はロールをそれぞれ示す。
【０１０２】
次に、得られた長手方向延伸フィルムを、連続クリップで挟むことのできる図５の左半分に示す装置（テンター）を用いて幅方向に延伸倍率４５倍で延伸し、熱固定を行った。この時の延伸温度は２９０℃、熱固定温度は３６０℃であった。
【０１０３】
上記のＰＴＦＥ多孔膜の両面に、下記の不織布Ａ，Ｂを用いて、図５の右半分に示す装置によって熱融着することにより、フィルタ濾材を得た。
不織布Ａ：ユニチカ株式会社製「エルベスＳ０４０３ＷＤＯ」ＰＥＴ／ＰＥ芯／鞘不織布、目付４０ｇ／ｍ2
不織布Ｂ：ユニチカ株式会社製「エルベスＴ０４０３ＷＤＯ」ＰＥＴ／ＰＥ芯／鞘不織布、目付４０ｇ／ｍ2
【０１０４】
なお、図５において、３４は巻出しロール、３５は予熱ゾーン、３６は延伸ゾーン、３７は熱固定ゾーン、３９はラミネートロール、４１は巻取ロールをそれぞれ示す。
【０１０５】
またこの時の熱融着条件は、以下の通りであった。
加熱温度：２００℃  ライン速度：１５ｍ／分
【０１０６】
＜実施例２＞
液状潤滑剤の量をＰＴＦＥファインパウダー１ｋｇ当たり２０℃において４３０ｍｌとした以外は実施例１と同様にしてフィルタ濾材を作製した。
【０１０７】
＜比較例１＞
液状潤滑剤の量をＰＴＦＥファインパウダー１ｋｇ当たり２０℃において３１７ｍｌとした以外は実施例１と同様にしてフィルタ濾材を作製した。
【０１０８】
＜比較例２＞
液状潤滑剤の量をＰＴＦＥファインパウダー１ｋｇ当たり２０℃において３５５ｍｌとした以外は実施例１と同様にしてフィルタ濾材を作製した。
【０１０９】
実施例１，２及び比較例１，２の多孔膜及び濾材の性能値を表１に示す。なお、表１において、減衰率はη実測値をη計算値で割った値である。
【０１１０】
【表１】
0004826023.tif 000002
表１に示すように、実施例１，２は、充填率、平均繊維径、圧力損失及び減衰率が比較例１，２に比べ小さく、捕集効率及びＰＦ値が比較例１，２に比べ大きくなっている。このことから、ＰＴＦＥファイパウダー１ｋｇ当たりの液状潤滑剤の混合量が多くなると、充填率、圧力損失、圧力損失及び減衰率を従来に比べ低く抑えられるとともに捕集効率及びＰＦ値が向上されることが分かる。
【０１１１】
また、実施例２は、いずれの物性においても実施例１より優れた値を示しており、これにより、液状潤滑剤の混合量を多くすることによる効果の増大が認められる。
【０１１２】
［エアフィルタユニットの製造］
＜実施例３＞
実施例１で製造したフィルタ濾材を、レシプロ折り機で高さ５．５ｃｍにプリーツ加工し、プリーツ後９０℃の温度をかけて折りくせをつけた。この後、プリーツされたフィルタ濾材を一旦開き、ポリアミドホットメルト樹脂製のスペーサを塗布し、再度プリーツ状にレシプロ立ち上げ機で立ち上げ、大きさ５８ｃｍ×５８ｃｍに切断して、フィルタパックを得た。この時のプリーツ間隔は、３．１２５ｍｍ／１プリーツであった。
【０１１３】
次に、外寸６１ｃｍ×６１ｃｍ、内寸５８ｃｍ×５８ｃｍ、厚さ６．５ｃｍのアルマイト加工アルミニウム製枠を用意し、この枠体内にプリーツ加工されたフィルタパックを入れ、ウレタン接着剤でフィルタパック周囲とアルミニウム枠とをシールしてエアフィルタユニットを作製した。
【０１１４】
＜比較例３＞
比較例１で製造したフィルタ濾材を用いた以外は実施例３と同様にして、エアフィルタユニットを作製した。
【０１１５】
実施例３と比較例３とのエアフィルタユニットの物性の比較を表２に示す。
【０１１６】
【表２】
0004826023.tif 000003
表２に示すように、実施例３は、比較例３に比べ圧力損失が抑えられ、捕集効率が高く、この結果、ＰＦ値は大幅に高くなっている。したがって、ＰＴＦＥファインパウダーに対する液状潤滑剤の混合量を多くすることにより、ＰＦ値が飛躍的に高められたエアフィルタユニットが得られることが分かる。
【０１１７】
［ＰＴＦＥ多孔膜及びフィルタ濾材の圧力損失（Ｐａ）]
ＰＴＦＥ多孔膜及びフィルタ濾材の測定サンプルを、直径１００ｍｍのフィルタホルダーにセットし、コンプレッサーで入口側を加圧し、流速計で空気の透過する流量を５．３ｃｍ／秒に調整した。そして、この時の圧力損失をマノメータで測定した。
【０１１８】
［ＰＴＦＥ多孔膜及びフィルタ濾材の捕集効率（％）]
ＰＴＦＥ多孔膜及びフィルタ濾材の測定サンプルを直径１００ｍｍのフィルタホルダーにセットし、コンプレッサーで入口側を加圧し、流量計で空気の透過する流量を５．３ｃｍ／秒に調整した。この状態で上流側から０．１０〜０．１２μｍの粒子濃度が１０8個／３００ｍｌのシリカ粒子を流し、下流側に設置したパーティクルカウンター（ＰＭＳ  ＬＡＳ−Ｘ−ＣＲＴ  ＰＡＲＴＩＣＬＥ  ＭＥＡＳＵＲＩＮＧ  ＳＹＳＴＥＭ  ＩＮＣ．（ＰＭＳ）社製、以下同じ）によって、粒子径０．１０〜０．１２μｍの透過粒子数を求め、上流と下流との粒子数の比率を求めた。すなわち、上流の粒子濃度をＣｉ、下流の粒子濃度をＣｏとしたときに下式により計算される測定サンプルの捕集効率を求めた。
［数３］
捕集効率（％）＝（１−Ｃｏ／Ｃｉ）×１００
【０１１９】
また、捕集効率が非常に高いフィルタ濾材については、吸引時間を長くすることでサンプリング空気量を多くして、測定を行った。例えば、吸引時間を１０倍にすると、下流側のカウント粒子数が１０倍に上がり、測定感度が１０倍になる。
【０１２０】
［ＰＴＦＥ多孔膜及びフィルタ濾材の透過率（％）］
ＰＴＦＥ多孔膜及びフィルタ濾材の透過率は、下式により求めた。
［数４］
透過率（％）＝１００−捕集効率（％）
【０１２１】
［ＰＴＦＥ多孔膜及びフィルタ濾材のＰＦ値］
ＰＴＦＥ多孔膜及びフィルタ濾材のＰＦ1値は、ＰＴＦＥ多孔膜及びフィルタ濾材の圧力損失及び透過率を下式に代入することにより求めた。
［数１］
ＰＦ1値＝[-log（透過率（％）／１００）／圧力損失（Ｐａ）]×１０００
【０１２２】
［ＰＴＦＥ多孔膜の膜厚］
膜厚計（１Ｄ−１１０ＭＨ型、ミツトヨ社製）を使用し、ＰＴＦＥ多孔膜を５枚重ねて全体の膜厚を測定し、その値を５で割った数値を１枚の膜厚とした。
【０１２３】
［ＰＴＦＥ多孔膜の充填率］
膜厚を測定したＰＴＦＥ多孔膜を２０×２０ｃｍに切り出し、重量を測定し、下記式より充填率を求めた。
［数５］
充填率（％）＝［重量（ｇ）／（４００×膜厚（ｃｍ）×２．２５（ＰＴＦＥの比重））]×１００
【０１２４】
［ＰＴＦＥ多孔膜の平均繊維径］
走査型電子顕微鏡（Ｓ−４０００型  日立製作所製）を用いて、ＰＴＦＥ多孔膜の拡大写真（７０００倍）を撮影する。この写真を４つ切り大に拡大し、写真上に縦、横それぞれ４本の同一長さ（長さ：縦２４．５ｃｍ、横２９．５ｃｍ）の直線を５ｃｍ間隔に引き、その直線上にあるＰＴＦＥ繊維の直径を測定し、その平均をＰＴＦＥ繊維の平均繊維径とした。
【０１２５】
［ＰＴＦＥ多孔膜の計算上の単一繊維捕集効率］
計算上の単一繊維捕集効率ηは一般の単一繊維捕集理論の下記に示した式により求めた。
［数６］
η＝2.7Pe-2/3(1+0.39h-1/3Pe1/3Kn)+0.624Pe-1+1/2h[(1+R)-1-(1+R)+2(1+R)ln(1+R)+2.86(2+R)R(1+R)-1Kn]+1.24h-1/2Pe-1/2R2/3
ここで、Pe＝(3πμdpudf)/[(1-α)CcKT]
Cc＝1+2.514l/dp+0.8l/dpexp(-0.55dp/l) l＝0.065(空気分子平均自由工程)
h＝-0.5lnα'-0.52+0.64α'+1.43(1-α')Kn   α'＝α/(1+σ)
Kn＝2l/df
R＝dp/df
μ＝1.8×10-5(空気粘度)、K＝1.38×10-23(ボルツマン定数)、T:絶対温度，dp:対象粒子径、u:測定風速、α:充填率、σ:繊維径分散
【０１２６】
［ＰＴＦＥ多孔膜の実測単一繊維捕集効率］
実際の単一繊維捕集効率ηは、一般の単一繊維捕集理論とＰＴＦＥ多孔膜の性能値とから下記に示した式により求めた。
［数７］
η＝-lnP/Δp/(-0.5lnα'-0.52+0.64α'+1.43(1-α')Kn)×4πμu(1-α)/df
ここで、P:実測透過率（％）/１００、ΔP:実測圧力損失（Ｐａ）
【０１２７】
［エアフィルタユニットの圧力損失（Ｐａ）］
図６に示す装置を用い、エアフィルタユニットを装着後フィルタ濾材を透過する風速が１．４ｃｍ／秒になるように調整し、その時のエアフィルタユニット前後の圧力損失をマノメータで測定した。
【０１２８】
なお、図６において、５１は送風機、５２，５２'はＨＥＰＡフィルタ、５３は試験用粒子導入管、５４，５４'は整流板、５５は上流側試験用粒子採取管、５６は静圧測定孔、５７は供試エアフィルタユニット、５８は下流側試験用粒子採取管、５９は層流型流量計をそれぞれ示す。
【０１２９】
［エアフィルタユニットの捕集効率（％）］
図６に示した装置を用い、エアフィルタユニットを装着後フィルタ濾材を透過する風速が１．４ｃｍ／秒になるように調整し、この状態で上流側に粒子径が０．１０〜０．１２μｍで濃度が１×１０9／ｆｔ3のシリカ粒子を流し、下流側の粒子径０．１〜０．１２μｍの粒子数をパーティクルカウンターで測定し、上流側と下流側との粒子数の比率を求めた。すなわち、上流の粒子濃度をＣｉ、下流粒子濃度をＣｏとしたときに下式により計算される測定エアフィルタユニットの捕集効率を求めた。
［数３］
捕集効率（％）＝（１−Ｃｏ／Ｃｉ）×１００
【０１３０】
［エアフィルタユニットの透過率（％）］
エアフィルタユニットの透過率は、下式により求めた。
［数４］
透過率（％）＝１００−捕集効率（％）
【０１３１】
［エアフィルタユニットのＰＦ値］
エアフィルタユニットのＰＦ2値は、エアフィルタユニットの圧力損失と透過率とを下式に代入することにより求めた。
［数１］
ＰＦ2値＝[-log（透過率（％）／１００）／圧力損失（Ｐａ）] ×１０００
【０１３２】
【発明の効果】
本発明によれば、ＰＴＦＥファインパウダーに対し所定の割合以上の液状潤滑剤を混合することにより、充填率が低く抑えられ、ＰＦ値が３２を超えるＰＴＦＥ多孔膜を得ることができる。そして、このＰＴＦＥ多孔膜を利用して、高性能のフィルタ濾材、フィルタパック及びエアフィルタユニットを得ることができる。
【図面の簡単な説明】
【図１】  本発明の一実施形態が採用されたフィルタ濾材１を示す縦断面図。
【図２】  本発明の一実施形態が採用されたエアフィルタユニット１１を示す斜視図。
【図３】  本発明の一実施形態が採用されたフィルタパック１３を示す斜視図。
【図４】  ＰＴＦＥフィルムの長手方向への延伸に用いる装置を示す模式図。
【図５】  ＰＴＦＥフィルムの幅方向への延伸に用いる装置（左半分）と、ＰＴＦＥフィルムに不織布をラミネートする装置（右半分）とを示す模式図。
【図６】  エアフィルタユニットの圧力損失の測定装置を示す模式図。
【図７】  従来の濾材の繊維と、この繊維に捕集される粒子との関係を示す説明図。
【図８】  ＰＴＦＥ多孔膜を構成する繊維と、この繊維に捕集される粒子との関係を示す説明図。
【符号の説明】
１  フィルタ濾材
３  ＰＴＦＥ多孔膜
５  通気性支持材
１１  エアフィルタユニット
１３  フィルタパック
１５  枠体
１７  スペーサ
【図１】
0004826023.tif 000004
【図２】
0004826023.tif 000005
【図３】
0004826023.tif 000006
【図４】
0004826023.tif 000007
【図５】
0004826023.tif 000008
【図６】
0004826023.tif 000009
【図７】
0004826023.tif 000010
【図８】
0004826023.tif 000011